Brevet FR3072958A1 (20190503)

REVENDICATIONS1. Article vitrocéramique, destiné en particulier à être utilisé avec au moins une source lumineuse et/ou au moins un élément de chauffage, ledit article comprenant au moins un substrat, tel qu'une plaque, en vitrocéramique, ledit substrat étant au moins en partie muni, en particulier revêtu, d'au moins une couche nano-plissée.\n<CLM>\1\tArticle vitrocéramique selon la revendication 1, caractérisé en ce que la couche nano-plissée présente un pas et une amplitude telles que le rapport entre le pas et l'amplitude est compris entre 4 et 20, de préférence entre 5 et 15, en particulier entre 8 et\n<CLM>\1\t3. Article vitrocéramique selon l'une des revendications 1 à 2, caractérisé en ce que la couche nano-plissée présente un pas entre 10 nm et 40000 nm, de préférence entre 100 et 10000 nm, en particulier entre 500 et 8500 nm.\n<CLM>\1\tArticle vitrocéramique selon l'une des revendications 1 à 3, caractérisé en ce que la couche nano-plissée présente une amplitude inférieure à 5 pm, plus précisément inférieure à 2 pm, notamment inférieure ou égale à 1 pm, de préférence inférieure à 1 pm, en particulier comprise entre 4 nm et 900 nm, et de préférence comprise entre 50 et 850 nm.\n<CLM>\1\tArticle vitrocéramique selon l'une des revendications 1 à 4, caractérisé en ce que la couche nano-plissée est isotrope.\n<CLM>\1\tArticle vitrocéramique selon l'une des revendications 1 à 5, caractérisé en ce la couche nano-plissée est une couche de revêtement en un matériau choisi dans le groupe des nitrures et/ou oxydes et/ou carbures et/ou alliages de l'un ou plusieurs des éléments suivants : silicium, aluminium, titane, zircone, étain et zinc.\n<CLM>\1\tArticle vitrocéramique selon l'une des revendications 1 à 6, caractérisé en ce que l'épaisseur du revêtement nano-plissé est comprise entre 20 nm et 2000 nm, préférentiellement est supérieure ou égale à 50 nm et inférieure ou égale à 300 nm, en particulier inférieure ou égale à 200 nm.\n<CLM>\1\tArticle vitrocéramique selon l'une des revendications 1 à 7, caractérisé en ce que la couche nano-plissée est une couche déposée avant céramisation du substrat en verre devant former le substrat en vitrocéramique, cette couche ayant entrainé le plissement lors de la céramisation du substrat en verre en substrat vitrocéramique. 19\n<CLM>\1\tArticle vitrocéramique selon la revendication 8, caractérisé en ce que le rapport entre l'épaisseur de ladite couche nano-plissée et l'amplitude de ladite couche est compris entre 0.15 et 0.30, de préférence est de l'ordre de 0.20 à 0.28, en particulier de 0.21 à 0.27. 5\n<CLM>\1\tArticle vitrocéramique selon l'une des revendications 1 à 9, caractérisé en ce que la couche nano-plissée est la couche superficielle du substrat en vitrocéramique même.\n<CLM>\1\tArticle vitrocéramique selon l'une des revendications 1 à 10, caractérisé en ce que ledit article ou ledit substrat est une plaque de cuisson 10 ou un plan de travail.\n<CLM>\1\tProcédé de fabrication d'un article en vitrocéramique selon l'une des revendications 1 à 11, dans lequel on applique, sur au moins une partie d'un substrat en verre, au moins une couche en un matériau choisi dans le groupe des nitrures et/ou oxydes et/ou carbures et/ou alliages de l'un ou plusieurs des 15 éléments suivants : silicium, aluminium, titane, zircone, étain et zinc, puis on effectue la céramisation du substrat en verre ainsi revêtu.\n<CLM>\1\tProcédé selon la revendication 12, caractérisé en ce que ladite couche est ensuite retirée, par exemple par attaque chimique ou ablation laser.